(57)【要約】【課題】車体パネルヘミング部の防錆性能に優れたシーリング方法を提供する。【解決手段】インナパネル１１とアウタパネル１２を重ね合わせ、インナパネルの端部を挟んだ状態でアウタパネルの縁部を折り返して構成される車体パネルヘミング部のシーリング方法であって、下塗り塗料の塗装工程の前工程において、インナパネルとアウタパネルの内面側の合わせ面に、非発泡性シーリング材５と発泡性シーリング材６とを密着して塗布する工程を有する。【選択図】図３
2004291952.tif 000002
【特許請求の範囲】
【請求項１】
第１のパネルと第２のパネルを重ね合わせ、前記第１のパネルの端部を挟んだ状態で前記第２のパネルの縁部を折り返して構成される車体パネルヘミング部のシーリング方法であって、
下塗り塗料の塗装工程の前工程において、前記第１のパネルと第２のパネルの内面側の合わせ面に、非発泡性シーリング材と発泡性シーリング材とを塗布する工程を有する車体パネルヘミング部のシーリング方法。
【請求項２】
前記非発泡性シーリング材を前記第１のパネルと第２のパネルの合わせ面の先端側に塗布し、前記発泡性シーリング材を前記第１のパネルと第２のパネルの合わせ面の先端側とは逆側に塗布する請求項１記載の車体パネルヘミング部のシーリング方法。
【請求項３】
前記発泡性シーリング材の発泡温度は前記下塗り塗料の硬化温度以上である請求項１または２記載の車体パネルヘミング部のシーリング方法。
【請求項４】
前記非発泡性シーリング材と発泡性シーリング材とを密着させた状態で前記合わせ面に塗布する請求項１〜３の何れかに記載の車体パネルヘミング部のシーリング方法。
【請求項５】
前記発泡性シーリング材の周囲を前記非発泡性シーリング材で被覆した状態で前記合わせ面に塗布する請求項１〜３の何れかに記載の車体パネルヘミング部のシーリング方法。
【請求項６】
前記非発泡性シーリング材を、前記合わせ面に連続して塗布し、
前記発泡性シーリング材を、前記合わせ面に断続的に塗布する請求項１〜３の何れかに記載の車体パネルヘミング部のシーリング方法。
【請求項７】
前記非発泡性シーリング材の硬化温度は、前記発泡性シーリング材の硬化温度より低い請求項１〜６の何れかに記載の車体パネルヘミング部のシーリング方法。
【請求項８】
前記発泡性シーリング材を、前記合わせ面に連続して塗布し、
前記非発泡性シーリング材を、前記第２のパネルに切欠部が形成されている部分における前記合わせ面のみに塗布する請求項１〜５又は７の何れかに記載の車体パネルヘミング部のシーリング方法。
【請求項９】
第１のパネルと第２のパネルを重ね合わせ、前記第１のパネルの端部を挟んだ状態で前記第２のパネルの縁部を折り返して構成される車体パネルヘミング部に、シーリング材を塗布したシーリング構造体であって、
前記第１のパネルと第２のパネルの内面側の合わせ面に、非発泡性シーリング材と発泡性シーリング材とが塗布されているシーリング構造体。
【発明の詳細な説明】
【技術分野】
【０００１】
本発明は、自動車ボディのドア・フード・トランクリッド・サンルーフパネルなどのヘミング部のシーリング方法及びシーリング構造体に関し、特に鋼板素地にシーリング材を塗布することで防錆効果が発揮されるタイプの車体パネルヘミング部のシーリング方法及びシーリング構造体に関する。
【背景技術】
【０００２】
自動車ボディのドア・フード・トランクリッド・サンルーフパネルなどは、所定形状にプレス成形されたインナパネルとアウタパネルとを重ね合わせ、インナパネルの端部を挟むようにアウタパネルの縁部をインナパネル側に折り返す、いわゆるヘミング加工が施されて組み立てられる。
【０００３】
こうしたヘミング部は狭隘な構造であるため、塗装ラインの前処理工程および電着塗装工程へ流しても化成被膜や電着塗膜が形成され難く、雨水などが浸入すると抜け難いので錆びやすいといった問題があった。このため、インナパネルとアウタパネルとを組み立てる際に、インナパネルとアウタパネルとのゼロ当たり面にエポキシ系接着剤からなるシーリング材を塗布し、これを電着乾燥炉で焼き付け硬化させることで狭隘部の防錆処理とされている。
【０００４】
しかしながら、鋼板素地に塗布するシーリング材は、パネル自体に付着したプレス油と馴染みやすい特性が付与されているので、ヘミング部に塗布されたシーリング材がプレス油の付着面にまで溶け出してこれが絶縁膜となって電着塗膜が形成されない部位が生じるおそれがある。このため、上塗り塗装の完了後に防錆ワックスなどを塗布することが行われていた。
【発明の開示】
【０００５】
本発明は、車体パネルヘミング部の防錆性能に優れたシーリング方法及びシーリング構造体を提供することを目的とする。
上記目的を達成するために、本発明によれば、第１のパネルと第２のパネルを重ね合わせ、前記第１のパネルの端部を挟んだ状態で前記第２のパネルの縁部を折り返して構成される車体パネルヘミング部のシーリング方法であって、下塗り塗料の塗装工程の前工程において、前記第１のパネルと第２のパネルの内面側の合わせ面に、非発泡性シーリング材と発泡性シーリング材とを塗布する工程を有する車体パネルヘミング部のシーリング方法が提供される。
【０００６】
また、上記目的を達成するために、本発明によれば、第１のパネルと第２のパネルを重ね合わせ、前記第１のパネルの端部を挟んだ状態で前記第２のパネルの縁部を折り返して構成される車体パネルヘミング部に、シーリング材を塗布したシーリング構造体であって、前記第１のパネルと第２のパネルの内面側の合わせ面に、非発泡性シーリング材と発泡性シーリング材とが塗布されているシーリング構造体が提供される。
【０００７】
本発明では、下塗り塗料の塗装工程の前工程において、ヘミング部の内面側の合わせ面に、非発泡性シーリング材と発泡性シーリング材とを塗布する。この場合、非発泡性シーリング材を合わせ面の先端側に塗布し、発泡性シーリング材を合わせ面の先端側とは逆側に塗布するとともに、下塗り塗料の硬化温度以上の発泡温度を有する発泡性シーリング材を用いれば、下塗り塗料の乾燥工程において下塗り塗料が乾燥したのち発泡性シーリング材が発泡し始め、しかも合わせ面の先端側には非発泡性シーリング材が塗布されているので発泡性シーリング材の発泡方向は合わせ面の先端側とは逆側に膨脹することになる。
【０００８】
これにより、合わせ面の近傍に下塗り塗膜が形成され難い狭隘な部位が存在しても発泡性シーリング材の膨脹によってこの部位を被覆することができ、防錆性能が向上する。また、発泡性シーリング材の膨脹方向はヘミング部の内面側に向かい雨方向であり合わせ面の先端側には膨脹しないので、車体パネルの外板部位に発泡性シーリング材がはみ出すことも防止できる。
【発明を実施するための最良の形態】
【０００９】
以下、本発明の実施形態を図面に基づいて説明する。
【００１０】
［第１実施形態］
図１は本発明のシーリング方法を適用して好ましい車体部位（車体全体）を示す斜視図、図２は本発明のシーリング方法を適用して好ましい車体部品を示す図である。本発明の車体パネルヘミング部のシーリング方法は、たとえば図１に示す自動車ボディＢのフード１、フロントドア２、リヤドア３、トランクリッド４などに適用することができる。
【００１１】
ただし、これらの部品に限定する趣旨ではなく、いわゆるヘミング部、すなわち２つのパネルを重ね合わせ、一方のパネルの端部を挟んだ状態で他方のパネルの縁部を折り返して構成される車体パネルヘミング部であれば適用できるので、同図に示す部品以外にもたとえばサンルーフパネルやバックドアなどにも適用することができる。
【００１２】
本実施形態のシーリング方法では、図２に示す部位（同図に点線で示す）にシーリング材を塗布する。同図（ａ）に示すフード１は、その断面図に示すようにインナパネル１１とアウタパネル１２とを重ね合わせ、インナパネル１１の端部全周を挟んだ状態でアウタパネル１２の縁部全周をインナパネル側に折り返すことで組み立てられている。同様に、同図（ｂ）に示すトランクリッド４は、その断面図に示すようにインナパネル４１とアウタパネル４２とを重ね合わせ、インナパネル４１の端部全周を挟んだ状態でアウタパネル４２の縁部全周をインナパネル側に折り返すことで組み立てられている。同図（ｃ）の左に示すフロントドア２は、その断面図に示すようにインナパネル２１とアウタパネル２２とを重ね合わせ、インナパネル２１の端部のうちの３辺を挟んだ状態でアウタパネル２２の縁部のうちの３辺をインナパネル側に折り返すことで組み立てられている。同様に、同図（ｃ）の右に示すリヤドア３は、その断面図に示すようにインナパネル３１とアウタパネル３２とを重ね合わせ、インナパネル３１の端部のうちの３辺を挟んだ状態でアウタパネル３２の縁部のうちの３辺をインナパネル側に折り返すことで組み立てられている。
【００１３】
こうしたヘミング部の基本構造は同じであるため、以下の例ではフード１のヘミング部を例に挙げて本発明の実施形態を説明する。
【００１４】
図３は本発明の実施形態に係るシーリング方法を示すヘミング部の断面図、図４は本発明の実施形態に係るシーリング方法に用いられるノズルの一例を示す断面図、図５は本発明の実施形態に係るシーリング方法に用いられるシーリング材を示す図、図８は本発明の実施形態に係るシーリング方法の効果を説明するための断面図である。
【００１５】
本実施形態のシーリング方法は、塗装ラインの前工程である車体組み立て工程（車体溶接工程ともいう。）の中のフード等の各組み立て工程で用いられる。フード１の組み立て工程では、図３（ａ）に示すように、フード１のアウタパネル１２の縁部１２１を全周にわたって１０〜２０ｍｍほど略垂直に立ち上げるフランジ加工を行う。次いで、このフランジ加工されたアウタパネル１２のフランジ近傍、たとえばフランジ１２１の曲げ部分から１５ｍｍ前後の位置に、アウタパネル１２の内面１２ｘ（これに対して、アウタパネル１２の外面を１２ｙとする。）の全周にわたってシーリング材５，６を塗布する。
【００１６】
特に本実施形態では、この工程で塗布するシーリング材として非発泡性シーリング材５と発泡性シーリング材６の２種類のシーリング材を採用し、非発泡性シーリング材５をヘミング部の先端側に、発泡性シーリング材６を先端側と逆側に位置させる。ここで、ヘミング部の先端側とは、図３（ｄ）に示すようにフード１が組み立てられた状態において、当該フード１の端縁側に相当する方向をいう。
【００１７】
本実施形態で用いられる非発泡性シーリング材５は、たとえばエポキシ系接着剤を用いることができ、電着塗料の焼き付け温度が一般的な１７０℃×２０分保持であるときは、硬化温度が１５０℃〜１７０℃のものを用いることが望ましい。この非発泡性シーリング材５は、たとえば断面積で２０ｍｍ２の塗布量で塗布される。これに対して、発泡性シーリング材６は、たとえばエポキシ系接着剤に発泡剤を混練させたものを用いることができ、発泡倍率が１０〜３０％、発泡温度が１７０℃前後のものを用いることが望ましい。
【００１８】
非発泡性シーリング材５と発泡性シーリング材６との塗布量の比は、１：０．５〜１：４とすることが望ましい。発泡性シーリング材６の塗布量が多すぎると不必要な範囲まで被覆してしまうこととなり無駄である。また、非発泡性シーリング材５の塗布量が少なすぎるとヘミング部の接着強度が低下する。
【００１９】
これら２種類のシーリング材５，６は、塗装ラインの電着乾燥炉にて硬化および発泡するので、非発泡性シーリング材５の硬化温度Ｔ５と、発泡性シーリング材６の発泡温度Ｔ６と、電着塗料の焼き付け温度Ｔｄとの関係は、非発泡性シーリング材の硬化温度Ｔ５＜電着塗料の焼き付け温度Ｔｄ≦発泡性シーリング材の発泡温度Ｔ６であることが望ましい。すなわち、２種類の未硬化、未発泡シーリング材５，６が塗布されたフード１を電着乾燥炉に搬送すると、非発泡性シーリング材５が最初に硬化し始め、次に電着塗膜が硬化を開始し、これと同時かそのあとに発泡性シーリング材６の発泡が開始されることが最も好ましい。
【００２０】
発泡性シーリング材６の発泡温度が電着塗料の硬化温度より低いと、電着塗料が硬化し始める前に発泡性シーリング材６が発泡を開始し、これによりフード１のパネル１１，１２に形成された未硬化の電着塗膜を押し出し、冷却後の発泡性シーリング材６の収縮挙動によって電着塗膜が形成されない部位の範囲がかえって大きくなるおそれがある。
【００２１】
また、非発泡性シーリング材５の硬化温度が発泡性シーリング材６の発泡温度より高いと、発泡性シーリング材６が発泡を開始したときに未硬化の非発泡性シーリング材５がヘミング部の反対側から押し出されてしまう。
【００２２】
これら２種類のシーリング材５，６の塗布方法は特に限定されず、一方のシーリング材をアウタパネル１２の全周にわたって塗布したのち、他方のシーリング材を、既に塗布されている一方のシーリング材に沿って全周にわたって塗布すればよい。
【００２３】
また、図４に示すような非発泡性シーリング材５が供給されるノズル５１と、発泡性シーリング材６が供給されるノズル６１とを先端で接合させ、こうした２つの吐出口を有するノズルを用いて一度に２種類のシーリング材５，６を塗布することもできる。このようなノズルを用いればシーリング材の塗布工数が約半分になる。
【００２４】
非発泡性シーリング材５と発泡性シーリング材６とは、一方のシーリング材に沿って他方のシーリング材が塗布されていることと、ヘミング部の先端側に非発泡性シーリング材５が少なくとも位置することが必須である。非発泡性シーリング材５と発泡性シーリング材６とが、密着しても離れていても良い。これら２種類のシーリング材５，６は図３（ａ）や図４に示すように単純に密着している場合以外にも、たとえば図５（ａ）に示すように発泡性シーリング材６が非発泡性シーリング材５によって被覆されている塗装方法でも良いし、図５（ｂ）に示すように非発泡性シーリング材５に発泡性シーリング材６を楔状に埋め込んだ塗布方法であっても良い。こうしたシーリング材５，６の密着構造は、ノズルの形状・構造を適宜選択することで容易に実現することができる。
【００２５】
図３に戻り、シーリング材５，６の塗布を終了すると、次に同図（ｂ）に示すようにインナパネル１１をアウタパネル１２に重ね合わせる。次いで同図（ｃ）に示すようにヘミング装置を用いてフランジ１２１をインナパネル１１側に折り曲げる。これにより、ヘミング部において、インナパネル１１とアウタパネル１２との合わせ面の、先端側に非発泡性シーリング材５が充填され、これに沿った位置で先端側とは反対側に発泡性シーリング材６が充填されることになる。
【００２６】
以上のようにしてシーリング材５，６がヘミング部に塗布されたら、このフード１を自動車ボディＢに組み付け、これを塗装ラインの前処理工程へ搬送する。前処理工程では、鋼板に付着した油分や塵埃を洗浄したのち、鋼板表面に化成被膜を形成し、さらにディッピング法などにより電着塗装を施す。
【００２７】
電着塗装を終了すると電着塗膜を焼き付けるために自動車ボディＢを電着乾燥炉に搬送する。電着塗料の焼き付け温度は１７０℃×２０分保持である。自動車ボディＢが電着乾燥炉に搬送されると、まず最初にフード１のヘミング部に塗布された非発泡性シーリング材５が硬化し始め、次いで電着塗膜が硬化し始め、最後に発泡性シーリング材６の発泡が開始する。
【００２８】
これにより、発泡性シーリング材６は、ヘミング部の先端側には既に硬化し始めている非発泡性シーリング材５が存在するので、先端側とは反対側のみへ向かって発泡することとなる。これにより、発泡性シーリング材６がヘミング部の先端側へ発泡して非発泡性シーリング材５を先端側へ押し出すといった不具合を防止することができる。
【００２９】
しかも、発泡性シーリング材６が先端側と反対側へ向かって発泡し始めるときには、その領域に塗布された電着塗膜も既に硬化を開始しているので、発泡性シーリング材６によって当該電着塗膜を掻き取るといったことが防止され、電着塗膜の上に発泡性シーリング材６が被さることになる。この様子を図３（ｄ）に示す。
【００３０】
これに対して、発泡性シーリング材６を塗布しない従来のシーリング方法を図８に示すが、この従来法では非発泡性シーリング材５が塗布されたヘミング部の先端側とは反対側の部分に、電着塗膜も形成されていない塗膜欠陥が生じることがあるが、本実施形態ではこの塗膜欠陥が生じる部位に発泡性シーリング材６を塗布しているので上述したように鋼板素地が露出することもない。
【００３１】
なお、図３（ｄ）に点線で示す７は電着焼き付け後の塗装工程において、フード１のアウタパネル１２のエッジ１２２をカバーするために塗布される塩化ビニル系樹脂などから構成されるシーリング材である。
【００３２】
以上のように本実施形態では、電着塗装工程の前工程において、ヘミング部の内面側の合わせ面に、非発泡性シーリング材５と発泡性シーリング材６とを塗布するが、非発泡性シーリング材５を合わせ面に連続的に塗布し、発泡性シーリング材６を合わせ面に断続的に塗布しても良い。
【００３３】
図６は、本発明の第１実施形態に係る他のシーリング方法を適用したフロントドアを示す図であり、図６（ａ）はその全体図、図６（ｂ）は図６（ａ）のD-D線に沿った断面図、図６（ｃ）は図６（ａ）のE-E線に沿った断面図である。
【００３４】
例えば、自動車ボディＢのフロントドア２を例にとって説明すると、このフロントドア２には、図６（ａ）に示すように、インナパネル２１の底部の３箇所に水抜き孔２１１が形成されており、フロントドア２の上辺からインナパネル２１とアウタパネル２２との間に進入して内部に溜まる水を、この水抜き孔２１１を介して、フロントドア２の外部に排出することが可能となっている。なお、このような水抜き孔２１１は、フロントドア２だけではなく、上述のフード１、リアドア３、トランクリッド４等の車体パネル（シーリング構造体）にも形成されている。
【００３５】
本実施形態に係るシーリング方法では、水抜き孔２１１が形成されていない部分においては、図６（ｃ）に示すように、上述のシーリング方法と同様に、非発泡性シーリング材５及び発泡性シーリング材６の両方のシーリング材を塗布するが、当該水抜き孔２１１が形成されている部分においては、図６（ｂ）に示すように、非発泡性シーリング材５のみを塗布して、発泡性シーリング材６を塗布しない（図６（ａ）の非塗布部ＵＡ部参照）。
【００３６】
このように、非発泡性シーリング材を合わせ面に連続的に塗布するのに対し、発泡性シーリング材を合わせ面に断続的に塗布することにより、発泡した発泡性シーリング材により水抜き孔が閉塞されるのを防止することが可能となる。
【００３７】
［第２実施形態］
図７は本発明の第２実施形態に係るシーリング方法を示す図であり、図７（ａ）はフードのコーナ部の全体図、図７（ｂ）は図７（ａ）のF-F線に沿った断面図、図７（ｃ）はG-G線に沿った断面図である。
【００３８】
本発明の第２実施形態に係るシーリング方法は、電着塗装工程の前工程において、ヘミング部の内面側の合わせ面に、非発泡性シーリング材５と発泡性シーリング材６とを塗布する点で第１実施形態に係るシーリング方法と同様であるが、発泡性シーリング材６を連続的に塗布するのに対し、非発泡性シーリング材５を車体パネル（シーリング構造体）のコーナ部のみに塗布する点で第１実施形態に係るシーリング方法と相違する。
【００３９】
先ず、車体パネルのコーナ部について、例えば、自動車ボディＢのフード１を例にとって説明すると、フード１の各コーナ部（図２（ａ）参照）には、ヘミング加工に伴って当該コーナ部のアウタパネル１２に皺が発生するのを防止するために、図７（ａ）に示すように、アウタパネル１２に切欠部１２３が形成されている。
【００４０】
上述の自動車ボディＢのフロントドア２、リアドア３及びトランクリッド４の各コーナ部にも、このような切欠部１２３が設けられている。また、フロントドア２及びリアドア３にレリーフが設けられていたり、フード１に強めのレリーフが設けられている場合には、これらのレリーフを形成する各角部にも切欠部が形成されているので、本実施形態に係るシーリング方法では、このような角部が形成されている場合にも当該角部に非発泡性シーリング材５を塗布する。
【００４１】
本実施形態に係るシーリング方法は、第１実施形態と同様に、塗装ラインの前工程である車体組立工程の中のフード等の各組立工程で用いられ、アウタパネル１２の縁部１２１がフランジ加工された後に、当該フランジ１２１の近傍にシーリング材５、６を塗布する。
【００４２】
この際、図７（ａ）及び図７（ｂ）に示すように、切欠部１２３が形成されているコーナ部においては、非発泡性シーリング材５と発泡性シーリング材６との２種類のシーリング材を塗布する。この塗布の際、第１実施形態と同様に、非発泡性シーリング材５をヘミング部の先端側に位置させ、発泡性シーリング材６を先端側と逆側に位置させる。
【００４３】
なお、コーナ部に切欠部１２３が形成されていることにより、ヘミング加工後において、同図に示すように、インナパネル１１のエッジが露出し、インナパネル１１とアウタパネル１２との間に形成された内部空間に通じる開口１２４が、インナパネル１１のエッジとアウタパネル１２のエッジとの間に形成されている。このため、当該開口１２４を介して非発泡性シーリング材５と発泡性シーリング材６との間に溜まった空気を抜き出すことが可能となっているので、図７（ｂ）に示すように、非発泡性シーリング材５と発泡性シーリング材６とを密着させて塗布させる必要はない。
【００４４】
これに対し、図７（ａ）及び図７（ｃ）に示すように、切欠部１２３が形成されていない部分（コーナ部以外の部分）においては、非発泡性シーリング材５を塗布せずに、発泡性シーリング材６のみを塗布する。なお、切欠部１２３が形成されていない部分では、アウタパネル１２のフランジ１２１の幅が比較的広くなっており、ヘミング加工によりインナパネル１１の端部とアウタパネル１２のフランジ１２１とが密着するので、非発泡性シリング材６を塗布しなくても発泡性シーリング材５が車体パネルの外板部位にはみ出すおそれは少ない。
【００４５】
本実施形態で用いられる非発泡性シーリング材５及び発泡性シーリング材６は、第１実施形態と同様に、例えば、エポキシ系接着剤及びエポキシ系接着剤に発泡剤を混練させたものをそれぞれ用いることが出来、電着塗料の焼き付け温度が一般的な１７０℃×２０分保持であるときは、硬化温度が１５０℃〜１７０℃のエポキシ系接着剤、及び、１７０℃前後の発泡温度の発泡剤をそれぞれ用いることが出来、第１実施形態と同様に、非発泡性シーリング材５の硬化温度Ｔ５＜電着塗料の焼付温度Ｔｄ≦発泡性シーリング材６の硬化温度Ｔ６の関係を有することが好ましい。
【００４６】
２種類のシーリング材５，６の塗布方法は特に限定されず、発泡性シーリング材６をアウタパネル１２の全周にわたって塗布した後、非発泡性シーリング材５をコーナ部のみに塗布しても良く、若しくは、非発泡性シーリング材５をコーナ部のみに塗布した後に、発泡性シーリング材６をアウタパネル１２の全周に亘って塗布しても良く、又は、上述の図４で説明したノズル５１、６１を用いて、ノズル６１から発泡性シーリング材６を連続的に塗布しながら、コーナ部においてのみノズル５１から非発泡性シーリング材５を吐出するようにしても良い。
【００４７】
このように、本実施形態に係るシーリング方法では、発泡性シーリング材６を合わせ面に連続的に塗布し、非発泡性シーリング材５をアウタパネル１２に切欠部１２３が形成された部分にのみ塗布することにより、非発泡性シーリング材５の使用量を削減することが可能となる。
【００４８】
また、非発泡性シーリング材５と発泡性シーリング材６とを順次塗布する場合には、両シーリング５，６を全周塗布する場合と比較して、非発泡性シーリング材５を車体パネルのコーナ部のみに塗布すれば良いので塗布時間を短縮することが可能となる。
【００４９】
シーリング材５，６の塗布を終了すると、第１実施形態と同様に、インナパネル１１をアウタパネル１２に重ね合わせ、ヘミング装置によりフランジ１２１をインナパネル１１側に折り曲げる。これにより、コーナ部以外のヘミング部では、図７（ｂ）に示すように、インナパネル１１とアウタパネル１２との合わせ面の、先端側に非発泡性シーリング材５が充填され、これに沿った位置で、先端側とは反対側に発泡性シーリング材６が充填される。これに対し、コーナ部では、図７（ｃ）に示すように、インナパネル１１とアウタパネル１２との合わせ面に、発泡性シーリング材６のみが充填されることとなる。
【００５０】
以上のようにしてシーリング材５，６がヘミング部に塗布されたら、このフード１を自動車ボディＢに組み付けて塗装ラインへ搬送し、前処理工程及び電着塗装工程を経た後に電着乾燥炉に搬送されると、まず最初にフード１のヘミング部に塗布された非発泡性シーリング材５が硬化し始め、次いで電着塗膜が硬化し始め、最後に発泡性シーリング材６の発泡が開始する。
【００５１】
この際、コーナ部において非発泡性シーリング材５がヘミング部の先端側に位置しているのに対し、発泡性シーリング材６が当該先端側とは逆側に位置しており、発泡性シーリング材６が発泡を開始する前に非発泡性シーリング材５が硬化を開始しているので、発泡した発泡性シーリング材６が、コーナ部の開口１２４からはみ出ることはない。
【００５２】
しかも、発泡性シーリング材６が先端側と反対側へ向かって発泡し始めるときには、その領域に塗布された電着塗膜も既に硬化を開始しているので、発泡性シーリング材６によって当該電着塗膜を掻き取るといったことが防止され、電着塗膜の上に発泡性シーリング材６が被さることになる。
【００５３】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【図面の簡単な説明】
【００５４】
【図１】本発明のシーリング方法を適用して好ましい車体部位（車体全体）を示す斜視図である。
【図２】本発明のシーリング方法を適用して好ましい車体部品を示す図である。
【図３】本発明の第１実施形態に係るシーリング方法を示すヘミング部の断面図である。
【図４】本発明の第１実施形態に係るシーリング方法に用いられるノズルの一例を示す断面図である。
【図５】本発明の第１実施形態に係るシーリング方法に用いられるシーリング材を示す図である。
【図６】本発明の第１実施形態に係る他のシーリング方法を適用したフロントドアを示す図であり、図６（ａ）はその全体図、図６（ｂ）は図６（ａ）のD-D線に沿った断面図、図６（ｃ）は図６（ａ）のE-E線に沿った断面図である。
【図７】本発明の第２実施形態に係るシーリング方法を示す図であり、図７（ａ）はフードのコーナ部の全体図、図７（ｂ）は図７（ａ）のF-F線に沿った断面図、図７（ｃ）はG-G線に沿った断面図である。
【図８】本発明の実施形態に係るシーリング方法の効果を説明するための断面図である。
【符号の説明】
【００５５】
１…フード
１１…インナパネル（第１のパネル）
１２…アウタパネル（第２のパネル）
５…非発泡性シーリング材
６…発泡性シーリング材
【図１】
2004291952.tif 000003
【図２】
2004291952.tif 000004
【図３】
2004291952.tif 000005
【図４】
2004291952.tif 000006
【図５】
2004291952.tif 000007
【図６】
2004291952.tif 000008
【図７】
2004291952.tif 000009
【図８】
2004291952.tif 000010